(57)【要約】 【課題】  物品との接触面積を小さくすることにより、摩擦抵抗を小さくして、物品のスムーズな移送を可能とすると共に、クロムめっき表面の低摩擦特性、耐摩耗性を維持しながら、防汚性、洗浄性をより向上させたガイド部材を提供する。【解決手段】 金属母材１の表面がクロム化合物で電気めっきされており、表面粗さがＪＩＳ−Ｂ０６０１：２００１規定による算術平均粗さＲａで０．３〜５μｍである梨地面のクロムめっき層２を有するガイド部材であって、該クロムめっき層２の表面をポリシロキサン結合（Ｓｉ−Ｏ−Ｓｉ）のストレートシリコン樹脂３で皮膜形成する。【選択図】  図１
2008075140.tif 000002
【特許請求の範囲】
【請求項１】
金属母材表面がクロム化合物で電気めっきされており、表面粗さがＪＩＳ−Ｂ０６０１：２００１規定による算術平均粗さＲａで０．３〜５μｍの梨地形状のクロムめっき層を有するガイド部材であって、該クロムめっき層の表面がポリシロキサン結合（Ｓｉ−Ｏ−Ｓｉ）のストレートシリコン樹脂で皮膜形成されていることを特徴とする物品の移送工程において使用するガイド部材。
【請求項２】
前記シリコン樹脂層の膜厚が、１０〜１５００μｍであることを特徴とする請求項１に記載の物品の移送工程において使用するガイド部材。
【請求項３】
前記クロムめっき層の皮膜硬度が、Ｈｖ９５０〜１３００であることを特徴とする請求項１または２記載の物品の移送工程において使用するガイド部材。
【請求項４】
前記クロム化合物が、炭化クロム合金（Ｃｒ２３Ｃ６）を１〜８％含有していることを特徴とする請求項１〜３のいずれかに記載の物品の移送工程において使用するガイド部材。
【請求項５】
前記クロムめっき層の膜厚が、１０〜２００μｍであることを特徴とする請求項１〜４のいずれかに記載の物品の移送工程において使用するガイド部材。
【請求項６】
金属母材表面を表面粗さがＪＩＳ−Ｂ０６０１：２００１規定による算術平均粗さＲａで０．３〜５μｍにブラスト処理を施し、次にクロム化合物で電気めっき処理を施し、膜厚１０〜２００μｍのクロムめっき層を皮膜形成した後、該クロムめっき層の表面をポリシロキサン結合（Ｓｉ−Ｏ−Ｓｉ）のストレートシリコン樹脂で皮膜形成することを特徴とする物品の移送工程において使用するガイド部材の製造方法。
【請求項７】
前記シリコン樹脂層の膜厚が、１０〜１５００μｍであることを特徴とする請求項６記載の物品の移送工程において使用するガイド部材の製造方法。
【請求項８】
前記クロム化合物が、炭化クロム合金（Ｃｒ２３Ｃ６）を含有していることを特徴とする請求項６または７のいずれかに記載の物品の移送工程において使用するガイド部材の製造方法。
【発明の詳細な説明】
【技術分野】
【０００１】
本発明は、物品の移送工程において使用するガイド部材およびその製造方法に関し、更に詳しくは、例えば、高温条件下での製糸工程において、熱可塑性ポリマーに連続的に延伸を施し巻取機に巻取る際に、該熱可塑性ポリマーに摺接して前記熱可塑性ポリマーをスムーズに移送できるようにし、または、ＰＥＴボトル等のプラスチック製容器、金属製容器やガラス製容器等の包装用容器の製造工程において、製造機より排出された前記各包装用容器を連続して移送する際、あるいは前記製造された前記各包装用容器に牛乳やジュース等の飲用物や薬品等の充填物を充填して連続して移送する際に、前記各包装用容器の底面あるいは側面等に摺接して前記各包装用容器をスムーズに移送できるようにし、更には、トレー等のプラスチック製、金属製やガラス製の成型加工品の製造工程において、製造機から排出された前記成型加工品を連続して移送する際に、前記成型加工品の底面あるいは側面等に摺接して前記成型加工品の移送をスムーズに行うことができるようにし、また更に、合成樹脂製シートや布等のシート、あるいはテープの巻取り工程において、前記シートあるいはテープに連続して摺接してスムーズに移送ができるようにする物品の移送工程において使用するガイド部材およびその製造方法に関する。
【背景技術】
【０００２】
従来、熱可塑性ポリマー、またはプラスチック製容器、金属製容器やガラス製容器等の包装用容器、あるいはプラスチック製、金属製やガラス製の成型加工品、更にシートおよびテープ等の物品の移送工程において使用するガイド部材としては、下地金属にメッキを施してガイド面を単に鏡面状態に仕上げたものを使用していた。
【０００３】
また、物品の移送工程において使用するガイド部材につき、過去の特許文献を遡及検索すると、下記の特許文献１に開示されたものが公知である。すなわち、特許文献１に記載されたガイド部材は、金属または硬質合成樹脂より成る下地母材の表面をバフ研磨する第１工程と、前記第１工程で研磨された下地母材の表面に多数の凹凸面を形成する第２工程と、前記第２工程で形成された多数の凹凸面のうち、凸面の突起先端を研磨して除去し、該凸面を平滑とする第３工程と、前記第３工程で凸面の突起先端を除去した下地母材に、表面硬度を上げるメッキコーティングを、
該メッキコーティング後において凹凸面が残るように行って表面被膜を形成する第４工程と、前記第４工程でメッキコーティングした凹凸面のうち、凸面の突起先端を研磨して表面処理を行い、凸面部に平滑な、または湾曲面状の表面状態の摺接面を形成する第５工程を経て製造されている。
【０００４】
【特許文献１】特許第３５２３２１５号公報
【発明の開示】
【発明が解決しようとする課題】
【０００５】
しかしながら、前記従来の移送工程において使用するガイド部材は表面が鏡面状態に仕上げてあるため、熱可塑性ポリマー、またはプラスチック製容器、金属製容器やガラス製容器等の包装用容器、あるいはプラスチック製、金属製またはガラス製の成型加工品、更にはシートおよびテープ等の物品との接触面積が大きくなり、その結果摩擦抵抗が大きくなるので、前記熱可塑性ポリマー、または包装用容器や成型加工品等の物品の移送の際、スムーズに移送させることができないという課題があった。
【０００６】
また、前記特許文献１に記載されたガイド部材は、金属や硬質合成樹脂より成るガイド部材を構成する下地母材の凸面部の最終仕上がり表面を平滑な、または湾曲面状として、熱可塑性ポリマー、または包装用容器や成型加工品、あるいはシートまたはテープ等の移送する物品との接触面積を小さくすることにより、摩擦抵抗を小さくして、物品のスムーズな移送を可能とするが、生産性の効率化という点のみを追求し、汚れの付着し難い防汚性、そして洗浄し易い洗浄性に優れたガイド部材を得るということは全く配慮されておらず、特許文献１記載の加工方法によって得られたガイド部材は防汚性および洗浄性において劣るという課題があった。
【０００７】
本発明は、前記課題を解決すべくなされたものであって、物品との接触面積を小さくすることにより、摩擦抵抗を小さくして、物品のスムーズな移送を可能とすると共に、クロムめっき表面の低摩擦特性、耐摩耗性を維持しながら、防汚性および洗浄性を向上させた物品の移送工程において使用するガイド部材およびその製造方法を提供しようとするものである。
【課題を解決するための手段】
【０００８】
前記課題を解決する本発明の物品の移送工程において使用するガイド部材は、以下（１）の構成を有する。
（１）金属母材表面がクロム化合物で電気めっきされており、表面粗さがＪＩＳ−Ｂ０６０１：２００１規定による算術平均粗さＲａで０．３〜５μｍの梨地形状のクロムめっき層を有するガイド部材であって、該クロムめっき層の表面がポリシロキサン結合（Ｓｉ−Ｏ−Ｓｉ）のストレートシリコン樹脂で皮膜形成されていることを特徴とする物品の移送工程において使用するガイド部材。
【０００９】
更に、好ましくは、本発明の物品の移送工程において使用するガイド部材は、前記構成の外に、次の（２）〜（６）の構成を有するようにすることが推奨される。
（２）前記シリコン樹脂層の膜厚が、１０〜１５００μｍであること。
（３）前記クロムめっき層の皮膜硬度が、Ｈｖ９５０〜１３００であること。
（４）前記クロム化合物が、炭化クロム合金（Ｃｒ２３Ｃ６）を１〜８％含有していること。
（５）前記クロムめっき層の膜厚が、１０〜２００μｍであること。
【００１０】
また、前記課題を解決する本発明の物品の移送工程において使用するガイド部材の製造方法は、次の（６）の構成を有する。
（６）金属母材表面を表面粗さがＪＩＳ−Ｂ０６０１：２００１規定による算術平均粗さＲａで０．３〜５μｍにブラスト処理を施し、次にクロム化合物で電気めっき処理を施し、膜厚１０〜２００μｍのクロムめっき層を皮膜形成した後、該クロムめっき層の表面をポリシロキサン結合（Ｓｉ−Ｏ−Ｓｉ）のストレートシリコン樹脂で皮膜形成することを特徴とする物品の移送工程において使用するガイド部材の製造方法。
【００１１】
また更に、好ましくは、本発明のガイド部材の製造方法は、前記構成の外に、次の（７）、（８）の構成を有することが推奨される。
（７）前記シリコン樹脂膜の厚みが、１０〜１５００μｍであること。
（８）前記クロム化合物が、炭化クロム合金（Ｃｒ２３Ｃ６）を１〜７％含有していること。
【００１２】
本発明は、前記各構成を採用することにより、前記課題を解決することができる物品の移送工程において使用するガイド部材およびその製造方法が得られた。
【発明の効果】
【００１３】
本発明によれば、物品との接触面積を小さくすることにより、摩擦抵抗を小さくして、物品のスムーズな移送を可能とすると共に、クロムめっき表面の低摩擦特性、耐摩耗性を維持しながら、防汚性および洗浄性を向上させた物品の移送工程において使用するガイド部材を提供することができる。
【発明を実施するための最良の形態】
【００１４】
本発明を図面に基づいて詳細に説明する。本発明の物品の移送工程において使用するガイド部材は、図１に示すように、金属母材１の表面がクロム化合物で電気めっきされており、表面粗さがＪＩＳ−Ｂ０６０１：２００１規定による算術平均粗さＲａで０．３〜５μｍの梨地形状のクロムめっき層２を有し、且つ該クロムめっき層２の表面がポリシロキサン結合（Ｓｉ−Ｏ−Ｓｉ）のストレートシリコン樹脂３で皮膜形成されている。
【００１５】
なお、前記物品の移送工程において使用するガイド部材とは、母材である鉄、アルミニウム、チタン等の金属の表面がクロム化合物で電気めっきされたもののすべてをいう。
【００１６】
以下、本発明の詳細について、ガイド部材を代表して合成繊維の糸部工程において使用されるガイド部材を例に挙げて説明する。本発明のガイド部材は、前記のようにガイド部材のクロムめっきしたクロムめっき層の上にシリコン樹脂皮膜を形成することが必須である。
【００１７】
前記シリコン樹脂としては、特殊なものである必要はなく、市販品で十分である。市販品には、有機系と無機系とがあり、前者の有機系のものは安価で取り扱いが比較的簡単なため、長年に亘って使用されてきている。しかし、有機溶剤を使用するため、有機溶剤がもたらす各種アレルギー等の人体への悪影響や、処理剤を廃棄処分等の公害の面から、近年は後者の無機系のものが市販されるようになった。すなわち、無機系のシリコン樹脂は異臭がほとんどなく、人体に無害であるのが特徴である。
【００１８】
有機系としては、シリコン樹脂を有機溶媒に溶解した液状タイプのものや、更にこれらにアルキド樹脂、アクリル樹脂、フェノール樹脂、エポキシ樹脂などを混合した変性シリコン樹脂がある。一方無機系のものには、末端にアルコキシシル基をもったアクリルシリコン樹脂や、基本骨格がポリシロキサン結合（Ｓｉ−Ｏ−Ｓｉ）のストレートシリコン樹脂（セラミック）等がある。
【００１９】
本発明者は、前記目的を達成するために、コーティング樹脂の選択について、鋭意研究を続けてきた結果、前記した無機系シリコン樹脂中のポリシロキサン結合（Ｓｉ−Ｏ−Ｓｉ）のストレートシリコン樹脂が、金属コーティング材として最もより効果を発揮することを見出した。すなわち、前記ストレートシリコン樹脂（セラミック）は耐熱性に優れており、柔軟性に富み、ひび割れ難い特性を有しており、特に高温条件下で使用されるガイド部材、例えば製糸工程において使用する引取ローラや延伸ローラ等のガイド部材用として特に有効であることが判った。
【００２０】
更に、前記ポリシロキサン結合（Ｓｉ−Ｏ−Ｓｉ）のストレートシリコン樹脂は、クロムめっき層とシリコン樹脂皮膜との密着性が非常に良好であり、長期に亘って使用が可能である。
【００２１】
前記ポリシロキサン結合（Ｓｉ−Ｏ−Ｓｉ）のストレートシリコン樹脂を、前記引取ローラ、延伸ローラ等のガイド部材に使用した場合、延伸中に析出してきた油剤等の炭化物が付着しにくく（防汚性）、定期的に行われている延伸ローラ等のアルカリ洗浄で、汚れが落ちやすく作業が容易（洗浄性）である。
【００２２】
本発明のガイド部材のシリコン樹脂膜厚は、１０〜１５００μｍが好ましい。樹脂膜厚が１０μｍ未満であると、樹脂層を平滑にするのが困難であり、シリコン樹脂の防汚性、洗浄性の効果が低下する。樹脂膜厚が１５００μｍを越えると、梨地特性の低摩擦特性が低下したり、クロムめっき層との剥離、クラックが発生したりする。また、熱を通して使用する熱延伸ローラ等の場合、熱効率が低下する等の問題があり実用的でない。
【００２３】
なお、シリコン樹脂膜厚はクロムめっき層の山と谷部に均一コーティングされることが最も望ましいが、噴霧、または刷毛などで塗布する場合、谷部が厚めにコーティングされても、算術平均粗さＲａが０．３〜５μｍの範囲であれば、特に問題はない。
【００２４】
次に、無機系のストレートシリコン樹脂を使用する場合の処方について説明する。シリコン樹脂のコーティング方法としては、塗布または噴霧噴き付け等があり、ガイド部材の形状、大きさ、作業性等に応じて適宜選択されるが、作業性、均一付着などの観点から噴霧噴き付けが好ましい。
【００２５】
シリコン樹脂濃度は、２０〜６０重量％の範囲で使用するのが好ましい。濃度が２０重量％未満であると、クロムめっき表面との密着性が低下する。６０重量％を越えると、シリコン樹脂皮膜が不均一になり、剥離の原因となるため好ましくない。
【００２６】
ストレートシリコン樹脂の場合、コーティング後の樹脂乾燥は常温〜１５０℃の範囲で行うのがよいが、できるだけ低温で長時間かけて乾燥することが望ましい。最も好ましいのは常温下での自然乾燥である。
【００２７】
１５０℃以上の高温下における強制乾燥は、シリコン樹脂皮膜の柔軟性を損ない、クロムめっき表面との密着性が低下する原因となるため好ましくない。従って、乾燥条件はシリコン樹脂の種類（特性）、濃度、樹脂膜厚、作業性などを考慮した条件を適宜採用することが望ましい。
【００２８】
本発明のガイド部材は、前記のように金属母材表面に皮膜形成したクロムめっき層の表面粗さを、ＪＩＳ−Ｂ０６０１：２００１に規定された方法で表示するとき、算術平均粗さＲａを０．３〜５μｍにすることが必須である。
【００２９】
この算術平均粗さＲａが０．３μｍ未満であると、ほとんど表面凹凸がない平滑状態であるため、ガイド部材表面に対する糸条の接触面積が増加し、摩擦抵抗が高くなるため、製糸時に毛羽や糸切れが増大する。また、算術平均粗さＲａが５μｍを越えると、凹凸の差が大きくなるため、繊維糸条に毛羽や糸切れが発生しやすくなる。従って、前記したように、ガイド部材の使用目的に応じたクロムめっき表面の粗さになるよう設計することが非常に重要である。
【００３０】
以上、説明したように、本発明者が目的とする低摩擦化、耐摩耗性防汚性を維持しながら、防汚性、洗浄性に優れたガイド部材とするには、前記したシリコン樹脂のコーティング処理だけではなく、以下に述べるブラスト処理を併用することで、特に顕著な防汚性を発揮することを見出した。
【００３１】
その理由は、ガイド部材の表面にブラスト処理によって凹凸形状が形成されたため、接触面積が小さくなり、汚れが付着し難くい状態になっており、更にその上に防汚性を有するシリコン樹脂でコーティングすることで、両者の相乗効果として現れているものと考えられる。
【００３２】
通常、金属や布表面等の防汚性の指標として水との接触角が用いられて、この数値が小さいほど防汚性が良好であるといわれており、本発明のガイド部材はこの接触角の測定結果からも証明された。
【００３３】
一般的に、ブラスト処理とは、圧縮した空気（０．２〜０．５ＭＰａ）を利用し、ブラスト材料（アルミナグリッド、エメリ（砂）、ＳＵＳボール、ガラスビーズ等）を金属母材の表面に吹き付けて（衝突させて）、金属母材表面を粗面化する。前記金属母材の表面には、無数のランダムな配列からなるダル（山・谷形状）が形成される。
【００３４】
その表面は鋭くエッジ立ったダルであるため、このままの状態でクロムめっき処理を施すと、下地を反映し微細突起数の多いクロムめっき層を皮膜形成してしまう。また、ブラスト材粒子の大きさは厳密には一定ではなく、規定の範囲のある粒子の集合体から構成されている。すなわち、ブラスト処理で得られた表面粗さも一定ではなく、ブラスト材の粒度バラツキが反映される。前記したような問題を回避するため、ブラスト処理した後に、更に金属母材の表面を研磨加工することが重要である。
【００３５】
金属母材の表面に皮膜形成したクロムめっき層の皮膜硬度（常温Ｈｖ）が、９５０〜１３００の範囲内にあるものが望ましい。好ましくは、１０００〜１３００の範囲である。９５０未満では、例えば、溶融ポリマーに酸化チタン、酸化マグネシウム、カーボンブラック、およびベンガラ等の無機の添加剤を含む繊維糸条を延伸する場合に摩耗が顕著に起きる。すなわち、目的とする耐摩耗性の高いガイド部材は得られ難くい。
【００３６】
一般的には、クロムめっき層の皮膜硬度は、炭化クロム合金（Ｃｒ２３Ｃ６）の生成量によって決定される。
【００３７】
クロムめっき加工処理で、ガイド部材のクロムめっき層の皮膜硬度を９５０〜１３００の範囲にするには、クロムめっき層の、特に表面もしくは表面に近い部分、または、クロムめっき層全体に炭化クロム合金（Ｃｒ２３Ｃ６）の生成量を多くすることが重要である。
【００３８】
一般的なクロムめっきは、大きな内部応力と水素（Ｈ）を多量に吸蔵したクロム（Ｃｒ）単体が生成するのに対し、クロムめっきは、前記した化合物から成る高純度の炭素（Ｃ）を含む高分子化合物等の混合触媒を用いることで、分子間結合度の高い炭化クロム合金を、特にめっき表層部に多く皮膜形成し、また、めっき層内部にまで高濃度生成ができるので、高硬度の硬質クロムめっき層を得ることが可能となる。
【００３９】
次に、炭化クロム合金（Ｃｒ２３Ｃ６）を含むクロム（Ｃｒ）化合物を皮膜形成させるためのクロムめっきの詳細について説明する。
【００４０】
金属製の母材表面を、無水クロム酸液中の電気めっき処理によって、クロムめっき層を皮膜形成するガイド部材の製造方法において、該電気めっき処理時に用いる整流器のリップル含有率を５％以下に制御し、且つ電流密度が２０〜２２０Ａ／ｄｍ２で処理することが重要である。
【００４１】
本発明で用いる電気めっき法でのクロムめっきの皮膜形成方法は、特殊浴（サージェント浴改）を用いることで可能となる。浴成分としては、無水クロム酸と高純度の炭素（Ｃ）を含む高分子化合物から成る粉末を混合させ、浴温度６０℃前後で処理する。炭化クロム合金（Ｃｒ２３Ｃ６）を含むクロム（Ｃｒ）化合物を皮膜形成させるには、通常クロムめっきの約２〜２．５倍の電流密度（４０〜２２０Ａ／ｄｍ２）が必要である。
【００４２】
めっき処理で重要なことは、処理する基材の表面積に合わせ最適電流密度の条件を選定し、また、整流器でのリップル発生率を如何に抑えるかである。
【００４３】
一般的に電気めっきは直流で行われる。そのためには、交流から直流に変換する必要があり、その機能を整流器で行う。この整流器は、スイッチングタイプとインバータタイプとに大きく分類され、前者は、半導体によって、交流の電気を交互にスイッチすることによって、陰陽極をそれぞれ拾い出し（ピックアップ）、直流に変換するタイプである。
【００４４】
このとき、一般的に、前記処理である交流の電気を交互にスイッチすることによってノイズが生じるため、良い波形が得られないことから、一般的には電気めっき法での整流器としてはあまり用いられてない。
【００４５】
後者は、交流の電気をインバータによって交流から直流に変化する。そのことから、ノイズの発生が少ない上、更に周波数を増幅することで、省電力で大きな直流電流を発生することが可能である。従って、電気めっき法の整流器は、インバータタイプを選定することが好ましい。
【００４６】
また、この時に用いられる高純度の炭素（Ｃ）を含む高分子化合物とは、デンプン、セルロース、タンパク質、天然ゴム、ポリエチレン、ナイロン、合成ゴム、フェノール樹脂、尿素樹脂から構成される炭素化合物を含む高分子化合物のいずれかであり、これを無水クロム酸（ｐＨ２〜４）に混合した液で電気めっき処理すると、炭化クロム合金（Ｃｒ２３Ｃ６）の生成量が多く、高硬度のクロム（Ｃｒ）化合物を皮膜形成させることが可能となる。
【００４７】
前記高硬度のクロム（Ｃｒ）化合物である炭化クロム合金（Ｃｒ２３Ｃ６）の含有量は、１〜８％であることが好ましい。１％を下回ると、クロムめっき層の硬度が低くなり、ガイド部材表面の摩耗性が劣る方向にあり、一方、８％を越えると、クロムめっき層の硬度が硬くなり、衝撃などに対して脆くなるので好ましくない。
【００４８】
次に、本発明におけるクロムめっき層の皮膜形成厚みは、１０〜２００μｍが好ましい。更に、好ましくは３０〜１００μｍである。
【００４９】
なお、１０μｍ未満の皮膜厚みのめっき処理は、現時点では膜厚さが均一に制御不可等の問題もあり実用化は難しい。また、打撲等機械的に損傷を受たり、耐摩耗性等の耐久性も不十分なことがある一方、２００μｍを越える厚みは、既に効果が飽和しており、めっき処理のコストが高くなるため好ましくない。
【００５０】
本発明のガイド部材は、金属製の母材表面にクロム（Ｃｒ）化合物を電気めっきしたクロムめっき層を皮膜形成している。金属母材の材質は、金属であれば特に限定されないが、好ましくはクロムモリブデン鋼、機械構造用炭素鋼等の鋼材、また水分の多いところに配置されるガイド部材には、ステンレススチールが好んで使用される。
【００５１】
次に、本発明ガイド部材の製造方法を説明するが、ガイド部材の製造方法はこれに限定されるものではない。
【００５２】
本発明のガイド部材は、次の（１）〜（９）の製造工程によって製造することができる。すなわち、（１）研磨工程、（２）金属母材表面清浄工程、（３）アルカリ洗浄工程、（４）ブラスト処理で粗面化する粗さ調整工程、（５）研磨工程、（６）水洗工程、（７）クロムめっき処理工程、（８）シリコン樹脂加工工程、（９）表面洗浄工程を経て、ガイド部材が完成する。各工程の詳細を以下に記載する。
【００５３】
（１）の研磨工程により、金属母材の表面に研磨加工（鏡面研磨）を施す。研磨加工に使用する研磨材は、人造ダイヤモンド（工業用ダイヤモンド）、アルミナ、青棒（Ｃｒ２Ｏ３）、トリポリ等が好ましく、これにより鏡面状態にまで研磨する。ここで鏡面状態とは、算術平均粗さＲａで、０．０５〜０．２μｍにすることである。
【００５４】
前記鏡面研磨の処理は、（４）の第４工程のブラストで粗面化する粗さ調整工程での、基材全面の粗さにムラなく仕上げるためには、先ず、めっきする金属母材表面を研磨し、均一な粗さ（鏡面）状態にしておくことが重要である。
【００５５】
（２）の金属母材表面清浄工程は、該金属母材表面に皮膜形成を形成し易くするためのもので、先ずエタノール、シンナー、トリクロル、エチレン等の有機溶剤洗浄により、ガイド部材の母材表面を脱脂する。洗浄液としては、安全性や環境面からエタノールが好ましい。
【００５６】
次に、（３）のアルカリ洗浄工程で、更にクロムめっき層と金属母材表面の密着力を向上させるため、アルカリ洗浄（浸せき脱脂）する。金属母材表面の油分をけん化し、乳化させ、膨潤させて取り除くことにより密着力が高まる。
【００５７】
そして、（４）のブラスト処理で金属母材表面を粗面化する粗さ調整工程で、ブラスト処理により粗面化する算術平均粗さＲａは、０．３〜５μｍである。
【００５８】
前記粗面化に使用するブラスト材料としては、アルミナグリッド、エメリ(砂)、ＳＵＳボール、ガラスビーズ等が好ましいが、このうちでも特にアルミナグリッド、エメリ(砂)が好ましい。
【００５９】
ブラスト処理の方法としては、金属母材を回転台の上で回転させながら加工するのが好ましい。このときブラスト材料を噴射するトーチ（ガン）は、金属母材に直角に配置し、該トーチを金属母材の軸方向に往復運動させながら、金属母材の表面に均一にブラスト材が当たるようにすることが推奨され、その際の吹き付け圧は、０．２〜０．５ＭＰａで行うのが好ましい。
【００６０】
更に、（５）の研磨工程で、前記（４）工程で得られた金属母材表面の鋭くエッジ立ったダルを仕上げるため研磨加工するので、前記（１）の工程で行った研磨工程とは意味が異なる上、研磨材も当然ながら異なったものを用いる。
【００６１】
前記研磨工程によって、異常な突起を下地の段階で修正（ピークカット）することで、飛躍的に微細突起の発生を抑制することができる。好ましい範囲は、ダルの高さの約０．７〜２割を研磨し、更に好ましくは０．９〜１．３割である。前記研磨材は、不織布、麻布、ペーパータオル等の生地の目の細かい、ソフトな素材が好んで用いられる。
【００６２】
次に、（６）の水洗工程で、前記（４）、（５）の工程の際に、金属母材表面に付着したブラストの残留物を、十分に除去する必要がある。この残留物がある状態で、めっき処理を施すと、残留物を包み込んだ状態で皮膜形成されることになり、規定範囲内の粗さ形態に収まらない他、微細な異常突起となるので、残留物を除去するのである。そのため、高圧水で洗浄することが好ましい。高圧水の圧力は、０．５〜１．５ＭＰａで行うと効果的である。その後、常温または加熱エアーで乾燥させると更に好ましい。
【００６３】
そして次に、（７）のクロムめっき処理工程で、炭化クロム合金（Ｃｒ２３Ｃ６）を含むクロム（Ｃｒ）化合物を電気めっきで皮膜形成させる。特殊浴（サージェント浴改）を用いる。浴成分としては、無水クロム酸と高純度の炭素（Ｃ）を含む高分子化合物から成る粉末を混合させ、浴温度６０℃前後で処理し、皮膜形成時間はクロムめっき層の厚みを、１０〜２００μｍにするためには、２〜８時間処理することにより皮膜形成される。
【００６４】
炭化クロム合金（Ｃｒ２３Ｃ６）を含むクロム（Ｃｒ）を皮膜形成させるには、通常クロムめっきの約２〜２．５倍の電流密度（４０〜２２０Ａ／ｄｍ２）が必要である。
【００６５】
次に、本発明の必須要件である（８）のシリコン樹脂加工工程で、シリコン樹脂をクロムめっき表面に噴霧器を使って均一に吹き付けコーティングした後、常温下で２４〜３００時間かけて自然乾燥させる。コーティング前に予め、めっき表面の油やゴミなどの付着物を高圧水などで洗浄、除去しておくことが重要である。これらの付着物が残存していると、クロムめっき表面とシリコン樹脂の密着性が劣り、実用過程で剥離する原因となる。
【００６６】
シリコン樹脂の濃度は、１〜３０重量％の範囲が、シリコン樹脂膜の均一性、膜厚調整などの作業性から好ましい。濃度が１重量％未満であれば、シリコン樹脂液ののりが悪く、無駄なシリコン樹脂膜が流出するなどの問題が生じる。一方、濃度が３０重量％を超えると均一なシリコン樹脂膜が形成され難くい。
【００６７】
そして、（９）の表面洗浄工程においては、前記（８）のシリコン樹脂加工工程において、シリコン樹脂膜が形成された後、該シリコン樹脂膜表面をよく湯洗浄し、加熱エアーで乾燥させることが好ましい。また、界面活性剤、水溶性シリコン、フッ素系溶剤などを添加した水切り乾燥剤を用いることが更に好ましい。前記（１）〜（９）の各工程を経ることにより、本発明ガイド部材が完成する。
【００６８】
本発明において、合成繊維とは、溶融紡糸可能な熱可塑性ポリマーを原料とする繊維であって、例えば、ナイロン６、ナイロン６６、ナイロン４６等のポリアミド、ポリエチレンテレフタレート、ポリプロピレンテレフタレート、ポリブチレンテレフタレート、ポリ乳酸等のポリエステル、ポリエチレン、ポリプロピレン等のポリオレフィン、ポリスルフィド、ポリイミド、ポリエーテルケトン、ポリエーテルニトリル等がある。また、前記ポリマーを主成分とする共重合ポリマー、および前記２種以上のポリマーのブレンド、または複合して用いられるポリマー等であってもよい。
【００６９】
次に、合成繊維製造用製糸工程におけるガイド部材である延伸ローラ母材の表面に、炭化クロム合金（Ｃｒ２３Ｃ６）を含むクロム（Ｃｒ）を電気めっき法で皮膜形成し、規定粗さ、摩擦係数になるように加工した延伸ローラを用いた産業用ナイロン６６繊維の製糸方法の一例を説明する。
【００７０】
硫酸相対粘度３．２〜３．８のナイロン６６チップを用いて、エクストルダー型紡糸機で溶融紡糸する。紡糸温度は２８０〜３１０℃とし、紡糸パックには１５μｍの金属不織布フィルターを用いて濾過した後、口金細孔を通して紡糸する。紡出糸条は、口金直下に設置された長さ１０〜５０ｃｍの加熱筒によって囲まれ、２７０〜３５０℃に加熱された高温雰囲気中を通過した後、常温の１０〜２５℃の冷風によって冷却固化される。
【００７１】
次いで、糸条は平滑剤、静電剤、界面活性剤を主成分とする油剤を付与された後、引き取り金属部材に捲回され、所定の引き取り速度で引き取られる。引き取り速度は３００〜３０００ｍ／分、通常は５００〜２０００ｍ／分である。
【００７２】
引き取り糸条は一旦巻き取ることなく、順次高速で回転する複数の対延伸ローラに捲回させ、該対延伸ローラの速度差によって延伸する。通常は２段以上の多段延伸した後、弛緩処理をして巻き取る。延伸はガラス転移温度以上で熱延伸を行い、最終の延伸および熱セット温度は２３０〜２５０℃以上の高温で行う。延伸倍率は２〜６倍の範囲で行う。
【００７３】
なお、引き取り後の延伸ローラは、金属母材の表面をブラスト処理して梨地形状とし、その表面に炭化クロム合金（Ｃｒ２３Ｃ６）を含むクロム（Ｃｒ）を電気めっきして皮膜形成し、更にその表面にシリコン樹脂をコーティングした延伸ローラを用いた。なお、巻き取り速度は２０００〜６０００ｍ／分であり、巻き取り張力が５０〜２５０ｇｆの条件下で行った。
【実施例】
【００７４】
実施例１〜４、比較例１〜４
クロムモリブデン鋼から成る母材を使用し、下記の工程により合成繊維製造用製糸工程におけるガイド部材である延伸ローラを製作するに当たり、成膜組成、成膜方法、ブラスト材、被膜硬度、膜厚さ、被膜強度、平均摩擦係数、表面の算術平均粗さＲａ、シリコン樹脂コート剤、樹脂膜厚を、それぞれ表１に示す４種類（実施例１〜４）および表２に示す４種類（比較例１〜４）の延伸ローラを製作した。また、前記シリコン樹脂の膜厚さは、樹脂コート剤の濃度または樹脂コーティング回数で調整した。
【００７５】
なお、ここで使用したストレートシリコン樹脂は、株式会社エコ・２４社製のＥＣＯ２４スーパーフレックス２Ａを使用、またアクリルシリコン樹脂は、藤倉化成株式会社製の「ＰＴＣ−０５」を使用した。乾燥は自然乾燥でいずれも常温下で２４０時間放置した。（前記「ＰＴＣ−０５」は、主樹脂をなすＴｇ＝５０℃、アミン量１８％のアクリル樹脂と、３−グリシドキシプロピルトリメチキシシラン（ＧＰＭＳ）とテトラエトキシシラン（ＴＥＳ）との割合が１：１の硬化剤とからなる２液性のアクリルシリコン樹脂である（配合割合；主剤：硬化剤＝１００：２０））
【００７６】
【表１】
2008075140.tif 000003
【００７７】
【表２】
2008075140.tif 000004
【００７８】
実施例１〜４、比較例２〜４においては、延伸ローラに炭化クロム合金（Ｃｒ２３Ｃ６）を含むクロムめっきを施した後に、ローラ表面にシリコン樹脂コーティング処理を施し製作した。なお、比較例１は実施例１〜４と同じクロム化合物で製膜処理した後に、シリコン樹脂コーティング処理を行わないで製作したものである。
【００７９】
なお、実施例１〜４および比較例１〜４の繊維は次の工程で製造した。
前記１種類の電気めっき技術を用いた直径２００ｍｍ、長さ３２０ｍｍのネルソン型延伸ローラをそれぞれ直接溶融紡糸延伸機にセットし、これら直接溶融紡糸延伸機を使用して、酢酸銅を銅として６７ｐｐｍ、沃化カリウム０．１重量％および臭化カリウム０．１重量％を含む硫酸相対粘度３．７のナイロン６６ポリマーを溶融紡糸し、冷却した後、油剤を付与し、引き取りローラに捲回して引き取った。前記引取り糸は、連続して順次速度をアップしたネルソン型回転ローラに捲回して延伸した。引き取りローラは無加熱、フィードローラは４５℃、１段延伸ローラは１５０℃、２段延伸ローラは２３０℃として、延伸倍率５倍で２段熱延伸をした。
【００８０】
熱延伸後の糸条は、１２０℃に加熱した弛緩ローラとの間で４％の弛緩を与えた後、３６００ｍ／分の速度引取りワインダーで巻き取り、１４００デシテックス、２０４フィラメントのマルチフィラメントを製造した。
【００８１】
この時の各延伸部材について、下記に説明する測定方法により、摩擦係数、耐摩耗性、延伸ローラ交換周期、延伸ローラの洗浄周期、洗浄性をそれぞれ測定し、その結果を表１に示した。
【００８２】
その結果、実施例１〜４においては、毛羽の少ない繊維糸条を長期に亘り生産が可能となった。すなわち、いずれもローラ表面の接触角が小さく、ローラ汚れが少なく、ローラ洗浄周期が長くなる等、防汚性に優れた結果であった。また、ローラの洗浄にかかる時間が短くなる等、洗浄性に優れた結果であり、ローラの交換周期も従来と変わらず、ローラの寿命化という観点で満足の行く結果であった。
【００８３】
一方、比較例１においては、ローラの交換周期は維持されているものの、ローラ汚れが多く、ローラ洗浄周期が短いなど、防汚性が劣る結果であった。
【００８４】
なお、前記表１、表２における摩擦係数、接触角、ローラ洗浄周期、洗浄性、耐摩耗性の測定方法および評価方法は下記の通りである。
【００８５】
<摩擦係数>
ピンオンデイスク摩擦・摩耗試験機を用い、相手材としてＷＣボールを使用し、荷重３０〜２００ｇ、摩擦速度３０〜８０ｃｍ／ｓｅｃと変化させて、摩擦距離０から５０ｍまで移動させながら、摩擦係数のチャートを作図し、チャート上から３０ｍ走行後の摩擦係数値の安定した中心部を読み取る。
【００８６】
<接触角>
金属表面の防汚性の指標である接触角は、静止法にて測定する。具体的には、２５℃の雰囲気中で、実施例と同条件で作成した試験片に、蒸留水を滴下し水滴が静止してから１分以内に測定した。
【００８７】
<ローラ洗浄周期>
ローラ表面の汚れを肉眼で判断し、Ａランクに達するまでの経過日数を測定した。
Ａランク：ローラ汚れ大（ローラとして使用不可であり洗浄が必要）
Ｂランク：ローラ汚れ中（大と小の中間）
Ｃランク：ローラ汚れ小
【００８８】
<洗浄性>
ローラにアルカリ水溶液を噴霧状に吹き付け、ローラ表面の汚れの落ち易さを下記のようにランク分けして評価した。
Ａランク：非常に汚れが落ち易い
Ｂランク：汚れが落ち易い（大と小の中間）
Ｃランク：汚れが落ち難くい
【００８９】
<耐摩耗性>
ローラの耐摩耗性の指標として、ローラ表面の摩耗状態を光学顕微鏡で拡大観察し、下記基準のＡランクに達するまでの経過日数を測定した。
Ａランク：摩耗状態が大（ローラとして使用不可）
Ｂランク：摩耗状態が中（大と小の中間）
Ｃランク：摩耗状態が小
【産業上の利用可能性】
【００９０】
本発明のガイド部材は、物品との接触面積を小さくすることにより、摩擦抵抗を小さくして、物品のスムーズな移送を可能とすると共に、クロムめっき表面の低摩擦特性、耐摩耗性を維持しながら、防汚性、洗浄性に優れていることから、特に熱可塑性ポリマーを用いて製糸する製糸工程において使用する引取ローラや延伸ローラ等のガイド部材の外、プラスチック製容器、金属製容器やガラス製容器等の包装用容器、あるいはプラスチック製、金属製やガラス製の成型加工品、更にシートおよびテープ等の物品の移送工程において使用するガイド部材として有効活用することができる。
【図面の簡単な説明】
【００９１】
【図１】本発明ガイド部材の断面図である。
【符号の説明】
【００９２】
１  ガイド母材
２  クロムめっき層
３  ポリシロキサン結合（Ｓｉ−Ｏ−Ｓｉ）のストレートシリコン樹脂
【図１】
2008075140.tif 000005